도 3 은 3 . 0 중량 % Si 를 포함 하 는 알루미늄 합금 코팅 이 제공 된 강철 기재 의 열처리 동안 금속 간 화합물 의 상이 한 층 들 의 전개 를 나타낸다 ( EHT 15 keV , wd 6 . 6 , 6 . 5 , 6 , 2 mm 각각 ) . 도 A 는 침지 직후 에 형성 된 층 들 을 갖 고 최상층 이 욕조 의 조성 을 갖 는 코팅 된 상태 의 층 을 도시 하 며 , 도 B 는 일단 샘플 이 850 ℃ 에 도달 한 후 재 가열 동안 의 전개 를 도시 하 며 , 도 C 는 900 ℃ 에서 7 분 동안 어닐링 한 후 의 상황 을 도시 한다 . 샘플 C 에서 확산 영역 은 이제 명확 하 게 보이 고 , 욕조 의 조성 을 갖 는 최상층 은 완전히 사라졌 다 . Fe 2 Al 5 층 에 분산 되 어 있 으며 연속 층 을 형성 하 지 않 는 τ - 상 ( Fe 2 SiAl 2 ) 의 정도 또한 볼 수 있 다 . C τ ≤ 0 . 4 .